도 3 을 참조 하 면 , 소음기 의 제조 를 위하 여 몸체 소재 가 선정 될 수 있 다 ( P 31 ) . 몸체 소재 는 예 를 들 어 스테인리스 스틸 ( SUS ) 과 같 은 소재 가 될 수 있 고 , 녹 의 발생 수준 , 성형 용이성 , 열팽창 수준 또는 열전 도성 에 기초 하 여 결정 될 수 있 다 . 스테인리스 스틸 은 15 내지 22 wt % 의 크롬 및 5 내지 10 wt % 의 니켈 을 포함 할 수 있 고 , 추가 로 0 . 10 내지 0 . 18 wt % 의 탄소 , 0 . 15 wt % 이하 의 실리콘 , 1 . 0 wt % 이하 의 마그네슘 , 0 . 04 wt % 이하 의 인 또는 0 . 03 wt % 이하 의 황 을 포함 할 수 있 다 . 추가 로 내식성 , 가공 성 및 용접 성 의 향상 을 위하 여 0 . 3 내지 0 . 7 wt % 의 몰리브덴 , 0 . 5 내지 2 . 5 wt % 의 티타늄 또는 0 . 1 내지 0 . 5 wt % 의 니오븀 ( Nb ) 을 포함 할 수 있 다 . 필요 에 따라 첨가 되 는 티타늄 의 양 에 따라 적절 한 수준 으로 탄소 의 양 을 감소 시킬 수 있 다 . 몸체 를 위한 소재 가 선택 되 면 ( P 31 ) , 연결 탭 이 선택 될 수 있 다 ( P 32 ) . 연결 탭 은 소음기 에 연결 되 는 파이프 와 동일 또는 유사 한 소재 로 만들 어 질 수 있 다 . 위 에서 설명 된 것 처럼 연결 탭 은 서로 다른 두께 를 가지 는 접합 테두리 와 삽입 부분 으로 이루어질 수 있 다 . 필요 에 따라 접합 테두리 가 파이프 와 접촉 되 는 면 또는 삽입 부분 의 외부 둘레 면 에 용접 특성 을 향상 시키 기 위한 줄무늬 가 형성 될 수 있 지만 반드시 요구 되 는 것 은 아니 다 . 연결 탭 의 두께 는 파이프 의 두께 와 동일 또는 유사 하 도록 만들 어 질 수 있 다 . 연결 탭 이 선택 되 면 연결 탭 에서 연결 튜브 의 내부 로 삽입 되 는 길이 가 결정 될 수 있 다 ( P 33 ) . 삽입 길이 는 연결 탭 의 결합 안정 성 및 유체 의 스트림 특성 에 따라 적절 하 게 결정 될 수 있 다 . 그리고 연결 탭 은 강제 삽입 방식 으로 연결 튜브 에 결합 될 수 있 다 . 그리고 연결 탭 은 연결 튜브 에 영구 결합 이 될 수 있 다 ( P 34 ) . 영구 결합 은 예 를 들 어 고주파 용접 또는 노 용접 과 같 은 방식 으로 이루어질 수 있 지만 이 에 제한 되 지 않 고 , 연결 탭 의 용접 특성 을 이용 한 다양 한 방법 으로 이루어질 수 있 다 . 연결 탭 이 몸체 에 결합 되 면 연결 탭 의 내부 면 이 적절 한 연마 에 의하 여 마무리 가 될 수 있 다 . 그리고 압축기 또는 팽창기 와 연결 되 는 파이프 가 연결 탭 의 접합 테두리 에 결합 될 수 있 다 ( P 35 ) . 파이프 와 연결 탭 의 결합 은 연결 탭 과 연결 튜브 의 결합 과 동일 또는 유사 하 게 고주파 용접 또는 노 용접 과 같 은 소재 의 용융 특성 에 의하 여 이루어질 수 있 다 .